ПОЛИЭТИЛЕНОВАЯ ПЛЕНКА, ДЕМОНСТРИРУЮЩАЯ УЛУЧШЕННЫЕ МЕХАНИЧЕСКИЕ СВОЙСТВА И ХАРАКТЕРИСТИКИ НЕПРОНИЦАЕМОСТИ, И СПОСОБ ЕЕ ПОЛУЧЕНИЯ

1. Полиэтиленовая пленка, содержащая полимерную композицию, демонстрирующую следующие характеристики:
совокупная энергия в испытании на прокол при сбрасывании колющего предмета, большая чем приблизительно 0,45 фут.фунт-сила согласно измерению, проведенному в соответствии с документом ASTM D4272;
ударопрочность в испытании на прокол при сбрасывании колющего предмета, большая чем приблизительно 135 г согласно измерению, проведенному в соответствии с документом ASTM D1709 Method A; и
скорость прохождения водяных паров, меньшая чем приблизительно 0,85 г-мил/100 квадратных дюймов/24 часа согласно измерению, проведенному в соответствии с документом ASTM F1249 при 100єF и относительной влажности 90%,
где упомянутые испытания, соответствующие документам ASTM, проводят с использованием образца для испытаний, имеющего толщину 0,8 мила.
3
2. Пленка по п.1, где полимерная композиция характеризуется плотностью, равной или большей 0,940 г/см.
3. Пленка по п.1, где полимерная композиция включает сополимер этилена и альфа-олефинового сомономера.
4. Пленка по п.3, где альфа-олефиновый сомономер включает 1-бутен, 1-пентен, 1-гексен, 3-метил-1-бутен, 4-метил-1-пентен, 1-гептен, 1-октен, 1-нонен, 1-децен или их комбинации.
5. Пленка по п.1, дополнительно включающая сопротивление удару по Спенсеру, большее чем приблизительно 0,35 Дж согласно определению, проведенному в соответствии с документом ASTM D3420.
3
6. Пленка по п.1, дополнительно включающая скорость прохождения кислорода, равную или меньше приблизительно 400 см-мил/100 квадратных дюймов/сутки согласно определению, проведенному в соответствии с документом ASTM D3985.
2
7. Пленка по п.1, дополнительно включающая 1%-й секущий модуль упругости в поперечном направлении, больший чем приблизительно 170000 фунт/дюйм согласно определению, проведенному в соответствии с документом ASTM D882.
2
8. Пленка по п.1, дополнительно включающая 1%-й секущий модуль упругости в продольном направлении, больший, чем приблизительно 130000 фунт/дюйм согласно определению, проведенному в соответствии с документом ASTM D882.
9. Пленка по п.1, где полимерная композиция имеет средневесовую молекулярную массу в диапазоне от приблизительно 180000 г/моль до приблизительно 350000 г/моль.
10. Пленка по п.1, где полимерная композиция является мультимодальной.
11. Пленка по п.1, где полимерная композиция является бимодальной.
12. Пленка по п.1, дополнительно включающая предел прочности при раздире по Элмендорфу в поперечном направлении, равный или больший приблизительно 85 г согласно определению, проведенному в соответствии с документом ASTM D1922.
5
13. Пленка по п.1, где полимерная композиция характеризуется значением величины «эта-ноль», меньшим чем приблизительно 4 Ч 10 Па·с в случае аппроксимирования данных по сканированию зависимости динамической комплексной вязкости от частоты уравнением Карро-Ясуда при значении величины n=0,1818.
14. Пленка по п.1, где полимерная композиция характеризуется значением величины «а», большим чем 0,30 в случае аппроксимирования данных по сканированию зависимости динамической комплексной вязкости от частоты уравнением Карро-Ясуда при значении величины n=0,1818.
15. Пленка по п.1, где полимерная композиция характеризуется значением величины «тау-эта», меньшим, чем приблизительно 5 сек в случае аппроксимирования данных по сканированию зависимости динамической комплексной вязкости от частоты уравнением Карро-Ясуда при значении величины n=0,1818.
16. Пленка по п.1, дополнительно включающая ударопрочность в испытании на прокол при сбрасывании колющего предмета, большую чем приблизительно 200 г согласно определению, проведенному в соответствии с документом ASTM D1709 Method A.
17. Полиэтиленовая пленка, содержащая полимерную композицию, демонстрирующую следующие характеристики:
совокупная энергия в испытании на прокол при сбрасывании колющего предмета, большая чем приблизительно 0,45 фут.фунт-сила согласно измерению, проведенному в соответствии с документом ASTM D4272;
ударопрочность в испытании на прокол при сбрасывании колющего предмета, большая чем приблизительно 135 г согласно измерению, проведенному в соответствии с документом ASTM D1709 Method A; и
3
скорость прохождения кислорода, меньшая чем приблизительно 400 см-мил/100 квадратных дюймов/24 часа согласно измерению, проведенному в соответствии с документом ASTM D3985 при 73єF и относительной влажности 0%,
где упомянутые испытания, соответствующие документам ASTM, проводят с использованием образца для испытаний, имеющего толщину 0,8 мила.
18. Полиэтиленовая пленка, содержащая полимерную композицию, демонстрирующую следующие характеристики:
совокупная энергия в испытании на прокол при сбрасывании колющего предмета, большая чем приблизительно 0,45 фут.фунт-сила согласно измерению, проведенному в соответствии с документом ASTM D4272;
ударопрочность в испытании на прокол при сбрасывании колющего предмета, большая чем приблизительно 135 г согласно измерению, проведенному в соответствии с документом ASTM D1709 Method A; и
2
1%-й секущий модуль упругости в продольном направлении, равный или больший приблизительно 130000 фунт/дюйм согласно измерению, проведенному в соответствии с документом ASTM D882 при 10,2 мм/мин,
где упомянутые испытания, соответствующие документам ASTM, проводят с использованием образца для испытаний, имеющего толщину 0,8 мила.
19. Полиэтиленовая пленка, содержащая полимерную композицию, демонстрирующую следующие характеристики:
совокупная энергия в испытании на прокол при сбрасывании колющего предмета, большая чем приблизительно 0,45 фут.фунт-сила согласно измерению, проведенному в соответствии с документом ASTM D4272;
ударопрочность в испытании на прокол при сбрасывании колющего предмета, большая чем приблизительно 135 г согласно измерению, проведенному в соответствии с документом ASTM D1709 Method A; и
2
1%-й секущий модуль упругости в поперечном направлении, равный или больший приблизительно 170000 фунт/дюйм согласно измерению, проведенному в соответствии с документом ASTM D882 при 10,2 мм/мин,
где упомянутые испытания, соответствующие документам ASTM, проводят с использованием образца для испытаний, имеющего толщину 0,8 мила.
20. Полиэтиленовая пленка, содержащая полимерную композицию, характеризующуюся:
(а) значением величины «а», большим чем приблизительно 0,45;
5
(b) значением величины «эта-ноль», меньшим чем приблизительно 4 Ч 10 Па·с; и
(с) значением величины «тау-эта», меньшим чем приблизительно 5 с,
в случае аппроксимирования экспериментальных результатов уравнением Карро-Ясуда при значении величины n=0,1818, и где пленка характеризуется скоростью прохождения водяных паров, равной или меньшей приблизительно 0,85 г-мил/100 квадратных дюймов/сутки согласно определению, проведенному в соответствии с документом ASTM F1249, и совокупной энергией в испытании на прокол при сбрасывании колющего предмета, равной или большей приблизительно 1,0 фут.фунт-сила согласно определению, проведенному в соответствии с документом ASTM D4272, при проведении испытания с использованием образца для испытаний, имеющего толщину 0,8 мила.